(57)【要約】      （修正有）【課題】断熱性能、難燃性、防湿性、耐結露性、および防カビ性に優れた性能を発揮する発泡プラスチック系断熱材を提供する。【解決手段】発泡プラスチック系断熱材は、プラスチック系発泡体の表裏面のうちの少なくとも片面に積層されたシート状物の表面に、セラミック塗料の塗布により形成されたセラミック断熱層が設けられていることを特徴とする。セラミック断熱層の厚みは、０．１〜１．０ｍｍであることが好ましく、プラスチック系発泡体は、フェノール樹脂発泡体であることが好ましい。【選択図】なし【特許請求の範囲】
【請求項１】
プラスチック系発泡体の表裏面のうちの少なくとも片面に積層されたシート状物の表面に、セラミック塗料の塗布により形成されたセラミック断熱層が設けられていることを特徴とする、発泡プラスチック系断熱材。
【請求項２】
セラミック断熱層の厚みが、０．１〜１．０ｍｍであることを特徴とする、請求項１に記載の発泡プラスチック系断熱材。
【請求項３】
プラスチック系発泡体が、フェノール樹脂発泡体であることを特徴とする、請求項１または２に記載の発泡プラスチック系断熱材。
【発明の詳細な説明】
【技術分野】
【０００１】
本発明は、優れた断熱性能を有し、機械強度、難燃性など対して効果的な発泡プラスチック系断熱材に関する。
【背景技術】
【０００２】
一般に、フェノール樹脂系断熱材は、熱伝導率がプラスチック系発泡体の中では、最も低く、優れた断熱性能と、燃えにくい性能から、住宅、車両、産業用途と、多岐にわたり展開されている。
【０００３】
下記の特許文献１には、フェノール樹脂発泡体の少なくとも片面に合成繊維不織布から成る面材が接着層なしで貼り合わされた断熱フェノール樹脂発泡体積層板が開示されている。
【特許文献１】特許第３５２３１９６号公報
【発明の開示】
【発明が解決しようとする課題】
【０００４】
フェノール樹脂発泡体は、熱伝導率が低いため熱伝導に対する断熱に優れた効果を発揮するが、透湿性が完全でないために、通気を設けていても、気温が急激に低下する場合、断熱材表面が結露して断熱材や周辺の躯体にカビが発生する問題があった。
【０００５】
本発明は、上記実情に鑑み、断熱性能、難燃性、防湿性、耐結露性、および耐カビ性に優れた性能を発揮する発泡プラスチック系断熱材を提供することを課題とする。
【課題を解決するための手段】
【０００６】
請求項１に記載の発泡プラスチック系断熱材の発明は、プラスチック系発泡体の表裏面のうちの少なくとも片面に積層されたシート状物の表面に、セラミック塗料の塗布により形成されたセラミック断熱層が設けられていることを特徴としている。
【０００７】
請求項２の発明は、請求項１に記載の発泡プラスチック系断熱材であって、セラミック断熱層の厚みが、０．１〜１．０ｍｍであることを特徴としている。
【０００８】
請求項３の発明は、請求項１または２に記載の発泡プラスチック系断熱材であって、プラスチック系発泡体が、フェノール樹脂発泡体であることを特徴としている。
【０００９】
本発明による発泡プラスチック系断熱材の主体をなすプラスチック製発泡体の合成樹脂としては、例えば、フェノール樹脂、メラミン樹脂、イソシアヌレート、尿素樹脂、ポリウレタン、熱硬化性ポリイミド等の熱硬化性樹脂、ポリエチレン、ポリプロピレン、エチレン・酢酸ビニル共重合体、ポリ塩化ビニル、ポリスチレン、アクリル樹脂等の熱硬化性樹脂が挙げられる。これらの樹脂のうち、断熱性能に優れたフェノール樹脂からなる発泡体が好ましい。ただし、用途によっては、他の樹脂発泡体も、適宜使われる。
【００１０】
本発明で使用される好ましいフェノール樹脂のタイプは、レゾール樹脂である。レゾール樹脂は、フェノール、又はクレゾール、キシレノール、パラアルキルフェノール、パラフェニールフェノール、レゾルシノール等のフェノール化合物と、ホルムアルデヒド、フルフラール、アセトアルデヒド等のアルデヒドとの、触媒量の水酸化ナトリウム、水酸化カリウム、水酸化カルシウム、又はトリメチルアミンやトリエチルアミン等の脂肪族アミンの存在下での化学反応によって得ることができる。これらの化学薬品は、通常は標準的なレゾール樹脂製造において使用されるものであってよく、本発明は、ここで記載された化学薬品に限定されるものではない。
【００１１】
フェノールとアルデヒドとのモル比は、特に限定されず、好ましくはフェノール：アルデヒド＝１：１〜１：３、より好ましくは１：１．５〜１：２．５、特に好ましくは１：１．６〜１：２．１である。
【００１２】
本発明で使用されるフェノール樹脂の好ましい重量平均分子量は、４００〜３，０００であり、より好ましくは７００〜２，０００である。数平均分子量は、好ましくは１５０〜１，０００であり、より好ましくは３００〜７００である。
【００１３】
本発明において、発泡剤は、特に限定されず、炭素数１〜８の脂肪族炭化水素、炭素数１〜８の塩素化脂肪族炭化水素、１，１，１，３，３−ペンタフルオロブタン等の弗素化炭化水素化合物（代替フロン）、トリクロロモノフルオロメタン、トリクロロトリフルオロエタン等の塩弗素化炭化水素化合物、イソプロピルエーテル等のエーテル化合物、窒素、アルゴン、炭酸ガス、空気等が単独で又は２種以上の混合物で使用される。
【００１４】
発泡剤の中でも、得られる発泡体が低熱伝導率でありかつ地球温暖化の潜在的危険性が小さいことから、炭素数２〜７の脂肪族炭化水素と炭素数２〜６の塩素化脂肪族炭化水素が単独で又は２種以上の混合物で好ましく用いられ、プロパン、ブタン、ペンタン、ヘキサン等の炭素数３〜６の脂肪族炭化水素とジクロロエタン、プロピルクロリド、イソプロピルクロリド、ブチルクロリド、イソブチルクロリド、ペンチルクロリド、イソペンチルクロリド等の炭素数２〜５の塩素化脂肪族炭化水素の２種以上の混合物が、特に好ましい。
【００１５】
本発明で使用される発泡剤の量は、フェノール樹脂の１００重量部当り１〜２０重量部であり、より好ましくはフェノール樹脂の１００重量部当り３〜１０重量部である。
【００１６】
本発明において、フェノール樹脂の重合を開始させるために使用される硬化剤は、硫酸、リン酸等の無機酸、ベンゼンスルホン酸、エチルベンゼンスルホン酸、パラトルエンスルホン酸、キシレンスルホン酸、ナフトールスルホン酸、フェノールスルホン酸等の有機酸が用いられ、ベンゼンスルホン酸、エチルベンゼンスルホン酸、パラトルエンスルホン酸、キシレンスルホン酸、ナフトールスルホン酸及びフェノールスルホン酸が好ましく、特にパラトルエンスルホン酸およびキシレンスルホン酸が好適である。
【００１７】
本発明においては、これらの硬化剤は、１種を単独で用いてもよく、２種以上を組み合わせて用いてもよい。その使用量は、硬化剤の種類にもよるが、フェノール樹脂１００重量部当たり、通常５〜２５重量部、好ましくは７〜２２重量部の範囲であり、より好ましくは１０〜２０重量部の範囲である。
【００１８】
本発明で使用される無機フィラーは、水酸化アルミニウム、水酸化マグネシウム等の金属水酸化物、酸化カルシウム、酸化マグネシウム、酸化アルミニウム、酸化亜鉛等の金属酸化物、炭酸カルシウム、炭酸マグネシウム、炭酸バリウム、炭酸亜鉛等の金属炭酸塩、及び亜鉛末等の金属粉末であり、酸硬化剤との反応を調整しやすく、硬化を阻害しにくい酸化アルミニウム、炭酸カルシウムが好ましく、炭酸カルシウムが特に好ましい。
【００１９】
無機フィラーの添加量は、例えばフェノール樹脂の１００重量部に対して０．３〜１０重量部が好ましく、より好ましくは、０．５〜７重量部、さらに好ましくは１〜５重量部である。
【００２０】
フェノール樹脂発泡体の熱伝導率を低下させ、強度を増大させ、かつ脆性を減少させるために、発泡体中に尿素のような有機アミノ基含有化合物を加えることができる。本発明で好適に使用される尿素の量は、フェノール樹脂１００重量部に対して、１〜１０重量部、好ましくは３〜７重量部である。
【００２１】
本発明で使用されるフェノール樹脂は、発泡体の製造を支援する整泡剤を含んでもよい。使用される整泡剤としては、例えばポリシロキサン系、ポリオキシエチレンソルビタン脂肪酸エステル、ヒマシ油エチレンオキシド付加物などの非イオン性界面活性剤が挙げられる。これらは、１種を単独で用いてもよく、２種以上を組み合わせて用いてもよい。
【００２２】
整泡剤の添加量は、フェノール樹脂１００重量部に対して、好ましくは１〜５重量部であり、より好ましくは２〜４重量部である。添加量が１重量部未満のときは、均一な発泡体気泡が得られない。一方添加量が５重量部を超えた場合は、製品コスト及び発泡体の吸水性能が増大する。
【００２３】
本発明においては、断熱性能の経時的な劣化を抑制するために可塑剤を添加しても良い。添加される可塑剤は、特に制限はなく、従来、フェノール樹脂発泡体において使用されている公知の可塑剤、例えばリン酸トリフェニル、テレフタル酸ジメチル、イソフタル酸ジメチル、ポリエステルポリオールなどが単独で又は２種以上の混合物で用いてもよい。
【００２４】
本発明においては、可塑剤は、前述のフェノール樹脂１００重量部に対して、通常０．１〜２０重量部の範囲で用いられる。可塑剤の使用量が上記の範囲にあると、得られるフェノール樹脂発泡体の他の性能を損なうことなく、気泡壁に柔軟性を付与する効果が良好に発揮される。可塑剤の好ましい使用量は、０．５〜１５重量部であり、より好ましくは１〜１２重量部である。
【００２５】
上記において、本発明による発泡プラスチック系断熱材は、プラスチック系発泡体の表裏面のうちの少なくとも片面に積層されたシート状物の表面に、セラミック塗料の塗布により形成されたセラミック断熱層が設けられているものである。
【００２６】
ここで、シート状物としては、例えば、ガラスクロス、寒冷紗、織布または不織布、紙等が挙げられる。ガラスクロスには、ガラス繊維を織成してなるものの他、抄造して得られるガラスマットをも包含するものとする。また、寒冷紗、不織布は、主にポリエステルやナイロン等の合成繊維からなるものである。織布は一般的な天然繊維や合成繊維からなるものであってよい。なお、抄造して得られるガラスクロスにはガラス短繊維同士を結着するためのバインダーが含まれてもよい。該バインダーとしては、例えば、ポリビニルアルコール、飽和ポリエステル、アクリル系樹脂等の熱可塑性樹脂や、エポキシ樹脂、不飽和ポリエステル等の熱硬化性樹脂が挙げられる。織布、不織布を構成する有機繊維としてはポリエステル繊維、綿、アクリル繊維、ナイロン繊維、炭素繊維、アラミド繊維等が挙げられる。
【００２７】
これに対し、セラミック塗料は、例えば、中空ビーズ構造で粒径が１０〜５０μｍであるアルミノ珪酸ソーダガラス１０〜５０重量％と二酸化チタン粉、ホワイトスピリット、エチレングリコール、セラミックスビーズが挙げられる。バインダーとしての合成樹脂は、例えば、アルキド樹脂、アミノアルキド樹脂、アクリル樹脂、フェノール樹脂、ユリア樹脂、メラミン樹脂、エポキシ樹脂、ポリウレタン、ポリ塩化ビニル、ポリ酢酸ビニル等であってよい。中でも、アクリル樹脂が好ましい。水系エマルション樹脂としては、例えば、アクリルシリコンエマルション、アクリルエマルション、ウレタンエマルション、アクリルウレタンエマルション、エポキシエマルション等が挙げられ、いずれか１つもしくは混合したものである。中でも、アクリルシリコンエマルションが好ましい。
【００２８】
上記プラスチック系発泡体の表裏面のうちの少なくとも片面に積層されたシート状物の表面に、セラミック塗料する方法としては、ハケ塗り、スプレー塗布、ロールコーター塗布が好ましいが、シート状物の種類によっては、静電塗装、カーテン塗装、浸漬方法等も適用可能である。さらに塗布後の乾燥・塗膜化の方法については、自然乾燥、焼き付け等の方法を用いることができ、塗料性状等によって適宜選択される。
【００２９】
セラミック塗料の塗布により形成されたセラミック断熱層の厚さは、０．１〜１．０ｍｍが好ましく、０．６〜０．８ｍｍがより好ましい。ここで、セラミック断熱層の厚さが、０．１ｍｍ未満では、結露防止による防カビ性効果が劣り、またセラミック断熱層の厚さが、１．０ｍｍを超えても、防カビ性効果の向上は認められず、コストが上がるだけであるため、好ましくない。
【００３０】
発泡性フェノール樹脂組成物は、例えば前述のフェノール樹脂に、無機フィラー、整泡剤、さらには可塑剤及び有機アミノ基含有化合物を加えて混合し、この混合物に、発泡剤および硬化剤を添加したのち、全体をミキサーにて攪拌することにより調製することができる。
【００３１】
発泡性フェノール樹脂組成物を用いて、フェノール樹脂発泡体を成形する方法としては、例えば、（１）組成物を金型内に注入して発泡ブロックを作る方法、（２）組成物をエンドレスコンベア上に流出させる成形方法、（３）組成物をスポット的に流出させて部分的に発泡させる方法、（４）組成物をモールド内で加圧発泡させる方法、（５）組成物を空洞中に圧入しながら充填発泡させる方法などが挙げられる。
【００３２】
好ましい方法としては、発泡性フェノール樹脂組成物を、あらかじめ５０〜１００℃に加熱された箱状の金型内に略均一的に注入し、５〜１５分間温度を保持したまま発泡・硬化し、脱型することでフェノール樹脂発泡体を成形する。
【００３３】
他の好ましい方法としては、発泡性フェノール樹脂組成物を、連続走行するコンベアベルト上の面材に吐出させ、加熱域を通過して発泡、成形し、予め決められた形状のフェノール樹脂発泡体製品を得る方法が行われる。この製造方法において、走行するコンベアベルト上の面材に吐出された樹脂組成物は、典型的には、温度５０〜１００℃で、約２〜１５分間、加熱炉を通過させられる。膨張する発泡体組成物の表面は、上方コンベアベルトに載置された別の面材によって押し付けられる。この発泡体の厚さは、前もって決められた厚さに制御される。加熱炉から出たフェノール樹脂発泡体は、予め決められた長さに切断される。
【発明の効果】
【００３４】
本発明によれば、断熱性の高いプラスチック系発泡体の表裏面のうちの少なくとも片面に積層されたシート状物の表面に、セラミック塗料の塗布により形成されたセラミック断熱層が設けられているために、プラスチック系発泡体に高い結露防止効果と耐カビ性を付与することができる。
【００３５】
プラスチック系発泡体の表裏面のうちの少なくとも片面に積層されたシート状物は、形状の追従性に優れ、パイプ状の発泡体表面に被覆したり、凹凸状の発泡体表面に被覆することも可能で、該シート状物の表面に、セラミック塗料の塗布によりセラミック断熱層を形成することで、様々な産業用途に展開できる。
【００３６】
このように本発明によれば、断熱性能、難燃性、防湿性、耐結露性、および防カビ性に優れた性能を発揮する発泡プラスチック系断熱材を提供することができるという効果を奏する。
【発明を実施するための最良の形態】
【００３７】
つぎに、本発明を具体的に説明するために、本発明の実施例およびこれとの比較を示すための比較例をいくつか挙げる。
【００３８】
実施例１
フェノールとホルムアルデヒドを、モル比１：２で反応させて得られたレゾール型フェノール樹脂（旭有機材工業株式会社製、商品名「ＰＦ−３２９」）１００重量部に、整泡剤としてひまし油エチレンオキサイド付加物３重量部を混合した。
【００３９】
このフェノール樹脂混合物１０３重量部に対し、発泡剤として０℃に温調した１，１，１，３，３−ペンタフロロブタン（日本ソルベイ社製、商品名「ＨＦＣ−３６５ｍｆｃ」）８重量部、硬化剤として０℃に温調したパラトルエンスルホン酸：キシレンスルホン酸の重量比＝２：１の混合物１５重量部を加えて、発泡性フェノール樹脂成形材料を調製した。
【００４０】
つぎに、この成形材料をミキサーに供給し、回転数２，０００ｒｐｍで撹拌、混合し、ポリエチレンテレフタレート（ＰＥＴ）不織布（目付４０ｇ）（シート状物）をそれぞれ敷いた上下型枠内に吐出し、温度８０℃の乾燥機に入れ、１５分間発泡させて成形し、５０ｍｍ厚のフェノール樹脂発泡体を得た。
【００４１】
さらに、このフェノール樹脂発泡体の表裏両側のＰＥＴ不織布（シート状物）の表面に、それぞれセラミック塗料（日進産業社製、商品名「ガイナ」）をハケで薄塗りし、第１層目を厚さ０．３５ｍｍで形成した。約３時間の乾燥後、この第１層の上に第２層目（厚さ０．３５ｍｍ）を形成した。最終的には、フェノール樹脂発泡体の表裏両側のＰＥＴ不織布の表面に、それぞれ厚さ０．７ｍｍのセラミック断熱層を有する発泡フェノール樹脂断熱材を作製した。
【００４２】
実施例２
フェノール樹脂発泡体の片面（発泡体の外側表面）にセラミック断熱層を設けたこと以外は、実施例１と同じ操作を行うことで、フェノール樹脂断熱材を得た。
【００４３】
実施例３
セラミック塗料の塗布により形成されたセラミック断熱層の厚さが、０．０５ｍｍである点を除いて、実施例１と同じ操作を行うことで、フェノール樹脂断熱材を得た。
【００４４】
比較例１
セラミック断熱層を設けない点を除いては、実施例１と同様の操作を行うことで、フェノール樹脂断熱材を得た。
【００４５】
つぎに、上記実施例１〜３および比較例１で得られた各種フェノール樹脂断熱材について、下記項目の性能評価試験を行った。
【００４６】
（ａ）初期熱伝導率
上記実施例１〜３および比較例１で得られた各種フェノール樹脂断熱材について、熱伝導率測定装置（英弘精機社製、商品名「ＨＣ−０７４  ３１４」）を用いて、それぞれ初期熱伝導率を測定した。
【００４７】
ここで、初期熱伝導率（ｋｗ／ｈ）は、製品成形時の熱伝導率（熱の伝わりやすさ）であり、測定結果の数値が低いほどよい。
【００４８】
（ｂ）断熱性
上記実施例１〜３および比較例１で得られた各種フェノール樹脂断熱材を、６００ｍｍｍ角に切断し、得られた試験片を、ギヤオーブンの高さの中央部にセットし、該試験片でオーブン内を上部区画と下部区画に完全に仕切るようにした。そして、オーブンの頂部内面には、１Ｋｗの棒状の遠赤外線ヒーター３基を、遠赤外線が試験片に均一に照射されるように、配置した。試験片とヒーターの距離は約３００ｍｍ、ヒーター表面は２５０℃に設定した。なお、オーブン内のフレーム等から熱が伝達しないよう、側内面および下内面は、別の断熱材で被覆した。
【００４９】
熱の遮断効果として、上部区画と下部区画の雰囲気温度を測定した。ここで、上部区画温度（℃）は、遠赤ヒーターで加熱している雰囲気温度である。一方、下部区画温度（℃）は、断熱材を介して熱が伝わる雰囲気の温度であり、上部区画温度と下部区画温度との差が大きいほど、断熱性能が良いと言える。
【００５０】
（ｃ）難燃性（着火状況）
上記実施例１〜３で得られた各種フェノール樹脂断熱材の試験片の表面に、セラミック断熱層側からバーナーにて、３０秒間、火炎を吹き当て、断熱材が着火するか、どうかを確認した。着火しないことが、難燃性に優れていると言える。一方、比較例１で得られたフェノール樹脂断熱材の試験片の表面に、片側からバーナーにて、同様に火炎を吹き当て、断熱材が着火するか、どうかを確認した。
【００５１】
（ｄ）防湿性
部屋Ａ：温度調整及び湿度調整が可能な１０００ｍｍ×１０００ｍｍ×１０００ｍｍの部屋で、室内温度を２５℃、相対湿度を５０％に設定した。
【００５２】
部屋Ｂ：温度調整及び湿度調整が可能な１０００ｍｍ×１０００ｍｍ×１０００ｍｍの部屋で、室内温度を１０℃、相対湿度を５０％に設定した。
【００５３】
つぎに、部屋Ａと部屋Ｂを、上記実施例１〜３および比較例１で得られた各種フェノール樹脂断熱材（３５ｍｍ×１０００ｍｍ×１０００ｍｍ）で隔壁した。
【００５４】
この状態で７２時間放置した後、各種断熱材を取り出し、熱伝導率（ｋｗ／ｈ）を測定した。つぎに、これらの断熱材の熱伝導率の測定値について、初期熱伝導率からの値の変化を算出した、ここで、熱伝導率の測定値の数値が上がると、吸湿していて、防湿性が劣っていることが分かる。
【００５５】
（ｅ）耐結露性、および防カビ性
断熱材の評価用の小屋を作成した。合板の上に間柱を打ち込み、その上から隙間なく断熱材を貼り合わせ、気密テープで合わせ部を固定し、さらに、間柱に合わせて断熱材の上から厚み１８ｍｍの通気胴縁で固定し、これを１片とした４面体を形成し、最後に胴縁に外壁材を打ち込んだ。上下は合板に直接断熱材を貼り合わせて固定した。この状態を、２か月間維持し、その後、４面の断熱材表面、及び周辺の結露の発生、およびカビの発生状況を目視観察した。ここで、結露が生じると、カビが発生しやすくなる。
【００５６】
上記の各種の評価試験について、得られた結果を、下記の表１にまとめて示した。
【表１】
2010110978.tif 000002
【００５７】
上記表１の結果から明らかなように、初期熱伝導率については、本発明の実施例１〜３のフェノール樹脂断熱材によれば、製品成形時の熱伝導率の測定値が低く、好ましいものであるが、比較例１では、熱伝導率の測定値が若干高いものであった。また、断熱性については、上部区画温度（℃）による断熱性は、遠赤ヒーターで同一時間で暖めているが、比較例１のフェノール樹脂断熱材にはセラミック層が設けられていないので、熱が逃げて、本発明の実施例１〜３のフェノール樹脂断熱材を用いた場合に比べて、５℃低い測定結果であった。そして、下部区画温度（℃）による断熱性については、本発明の実施例１〜３のフェノール樹脂断熱材では、上部区画温度と下部区画温度との差が大きく、断熱性能が良いものであった。これに対し、比較例１のフェノール樹脂断熱材では、上部区画温度と下部区画温度との差が小さく、断熱性能が劣るものであった。
【００５８】
つぎに、難燃性（着火状況）については、本発明の実施例１〜３のフェノール樹脂断熱材では、着火が無かったが、比較例１のフェノール樹脂断熱材では、着火があり、難燃性に問題があった。
【００５９】
また、防湿性については、本発明の実施例１および２のフェノール樹脂断熱材では、７２時間放置後の断熱材の熱伝導率の測定値と、初期熱伝導率値との変化が少ないのに対し、比較例１のフェノール樹脂断熱材では、７２時間放置後の断熱材の熱伝導率の測定値と、初期熱伝導率値との変化が大きく、吸湿しているものと考えられ、防湿性に問題があった。
【００６０】
耐結露性および防カビ性については、本発明の実施例１および２のフェノール樹脂断熱材では、結露の発生が無く、カビの発生も無かった。これに対し、比較例１のフェノール樹脂断熱材では、結露の発生が有り、結露が生じると、カビが発生しやすくなる。なお、本発明の実施例３では、セラミック塗料の塗布により形成されたセラミック断熱層の厚さが、０．０５ｍｍであり、セラミック断熱層の厚さが薄いために、多少、結露が発生し、また若干カビが発生した。